(57)【要約】      （修正有）【課題】中綿の吹き出しがなく、着用時の通気性もよく、洗濯時の水抜けも良好で乾き易い衣料を提供する。【解決手段】側地内に中綿を含み、側地から中綿にかけてキルトステッチ２ａ、２ｂを入れた衣料１であって、側地は織物であり、織物を構成する繊維糸間には空隙があり、１空隙当たりの長さはタテ又はヨコの最大値がいずれも１１０μｍ以下であり、かつ１空隙当たりの面積は６５００μｍ2以下であり、側地は、ＪＩＳ  Ｌ−１０９６に規定されるフラジール法で測定した通気度が５cc/cm2・secを超え１４cc/cm2・sec以下である、衣料。【選択図】図１
2018104855.tif 000002
【特許請求の範囲】
【請求項１】
側地内に中綿を含み、側地から中綿にかけてキルトステッチを入れた衣料であって、
前記側地は織物であり、前記織物を構成する繊維糸間には空隙があり、１空隙当たりの長さはタテ又はヨコの最大値がいずれも１１０μｍ以下であり、かつ１空隙当たりの面積は６５００μｍ2以下であることを特徴とする衣料。
【請求項２】
前記側地は、ＪＩＳ  Ｌ−１０９６に規定されるフラジール法で測定した通気度が５cc/cm2・secを超え１４cc/cm2・sec以下である請求項１に記載の衣料。
【請求項３】
前記織物は、ポリエステルマルチフィラメント糸で構成されている請求項１又は２に記載の衣料。
【請求項４】
前記中綿は丸状断面のポリエステル短繊維綿であり、表面に平滑剤が固着され、開繊しており、前記中綿を構成する単繊維は不規則繊維径を有し、繊度が１．１〜５．５decitex、繊維長が２０〜１２０ｍであり、クリンプを有する請求項１〜３のいずれかに記載の衣料。
【請求項５】
前記キルトステッチで囲まれた面積は３〜８００ｃｍ2である請求項１〜４のいずれかに記載の衣料。
【請求項６】
前記中綿は、単位面積当たりの充填量が５０〜５００ｇ／ｍ2である請求項１〜５のいずれかに記載の衣料。
【発明の詳細な説明】
【技術分野】
【０００１】
本発明は、側地内に中綿を充填した衣料に関する。さらに詳しくは、屋外スポーツに好適な衣料に関する。
【背景技術】
【０００２】
従来から、寒い時期には側地内に羽毛、合成繊維製中綿等を充填した衣類が重用されている。従来の羽毛蒲団の側地には、羽毛の吹き出しを防止するためフラジール法による通気量が通常２cc/cm2 ・sec以下の生地が使われている。また、「羽毛蒲団地流通協会基準」によれば、羽毛から発生する微細羽毛体の抜けを防止するため、綿織物の平織、綾織では通気量が３cc/cm2 ・sec以下、朱子織では２．５cc/cm2 ・sec以下、合成繊維製織物では２cc/cm2 ・sec以下という低通気量の織物を使用するよう定められている。 このように通気量を３cc/cm2 ・sec以下などにするためには、これら通常の織物にあっては織り密度をかなり高くする必要があり、結果的に硬い重い高密度織物にならざるを得なかった。加えて、通気量が低いと、衣服内の湿気が外へ逃げにくく、こもってしまうため不快感が高くなる。特許文献１には通気性のある多孔質膜を塗布した裏地を使い、通気性と動きやすさと、吹き出しを防止することが提案されている。特許文献２には不織布でダウンをサンドイッチし、吹き出しを防ぐことが提案されている。
【先行技術文献】
【特許文献】
【０００３】
【特許文献１】特開２００４−１６９２１１号公報
【特許文献２】特開２０１６−１２５１７８号公報
【発明の概要】
【発明が解決しようとする課題】
【０００４】
しかし、従来の側地は通気性が不十分であり、風合いが硬かったり、洗濯時の水抜けが悪く、乾きにくいという問題があった。
【０００５】
本発明は、前記従来の問題を解決するため、中綿の吹き出しがなく、着用時の通気性もよく、洗濯時の水抜けも良好で乾き易い衣料を提供する。
【課題を解決するための手段】
【０００６】
本発明の衣料は、側地内に中綿を含み、側地から中綿にかけてキルトステッチを入れた衣料であって、前記側地は織物であり、前記織物を構成する繊維糸間には空隙があり、１空隙当たりの長さはタテ又はヨコの最大値がいずれも１１０μｍ以下であり、かつ１空隙当たりの面積は６５００μｍ2以下であることを特徴とする。
【発明の効果】
【０００７】
本発明は、側地織物を構成する繊維糸間には空隙があり、１空隙当たりの長さはタテ又はヨコの最大値がいずれも１１０μｍ以下であり、かつ１空隙当たりの面積は６５００μｍ2以下であることにより、中綿の吹き出しがなく、着用時の通気性が良好でムレ感もなく、洗濯時の水抜けも良好で乾き易い衣料となる。
【図面の簡単な説明】
【０００８】
【図１】図１は本発明の一実施形態における衣料の模式的正面図である。
【図２】図２Ａは同衣料の側地織物の模式的平面図、図２Ｂ−Ｃは同織物を構成する繊維糸間の空隙を説明する図面である。
【図３】図３は同衣料に充填する繊維の観察写真（デジタルマイクロスコープ使用，倍率５００倍）である。
【図４】図４は本発明の実施例１の側地織物の平面写真（デジタルマイクロスコープ使用，倍率１００倍）である。である。
【図５】図５は比較例１の側地織物の平面写真（デジタルマイクロスコープ使用，倍率２００倍）である。
【図６】図６は比較例２の側地織物の平面写真（デジタルマイクロスコープ使用，倍率１００倍）である。
【図７】図７は比較例３の側地織物の平面写真（デジタルマイクロスコープ使用，倍率２００倍）である。
【発明を実施するための形態】
【０００９】
本発明は、寒い時期の登山、スキー、ランニング、ウォーキング、サイクリング、登山、テニス等のスポーツで着用する中入れ綿衣料に好適である。この衣料は、側地内に合成繊維製中綿を含み、側地から中綿にかけてキルトステッチを入れる。キルトステッチを入れると中綿が移動しにくく、洗濯をしたときの偏りを防止できる。またスポーツ用衣料として機能性が高く、人体の動きを妨げにくい。
【００１０】
前記側地は織物であり、前記織物を構成する繊維糸間には空隙があり、１空隙当たりの長さはタテ又はヨコの最大値がいずれも１１０μｍ以下であり、かつ１空隙当たりの面積は６５００μｍ2以下である。これにより、中綿の吹き出しがなく、着用時の通気性が良好でムレ感もなく、洗濯時の水抜けも良好で乾き易い衣料となる。本発明においては、好ましい合成繊維製中綿として、表面に平滑剤が固着され、開繊されたポリエステル短繊維綿を使用するが、このような中綿は側地の空隙からから吹き出し易いが、これを防止し、かつ着用時の通気性が良好でムレ感も改善した衣料とすることができる。
【００１１】
前記側地織物は、ＪＩＳ  Ｌ−１０９６に規定されるフラジール法で測定した通気度が５cc/cm2・secを超え１４cc/cm2・sec以下であるのが好ましい。さらに好ましくは、１０cc/cm2・secを超え１４cc/cm2・sec以下である。前記の範囲であれば、中綿の吹き出しと着用時の通気性の両立をはかれる。
【００１２】
前記織物は、ポリエステルマルチフィラメント糸で構成されているのが好ましい。ポリエステルマルチフィラメント糸は強度があり、薄くて軽い側地となり、かつ濡れても乾きやすい利点がある。織物組織は、平織、綾織、朱子織、変化織などいかなる組織であってもよい。織物の単位面積当たりの質量（目付）は４０〜６０ｇ／ｍ2が好ましい。これにより薄くて軽い側地となる。
【００１３】
前記中綿は繊維断面の外周囲形状が丸状の繊維を用いるのが好ましい。さらに好ましくは、繊維断面の外周囲形状が丸状の（丸型断面になる事で、水抜け性が良くなるため）ポリエステル中空短繊維綿を用いる。繊維断面の外周囲形状が丸状であると、水抜け性が良くなる。また、ポリエステル中空綿は空気を含みやすく、温かいことから、従来から使用されている。この中綿の表面には平滑剤がコーティングされている。平滑剤のコーティングにより、繊維間の滑り性が良好となる。平滑剤としては、ポリオルガノシロキサン等のシリコーン化合物、ポリオキシエチレンアルキルエーテル等の界面活性剤等がある。これらの平滑剤は繊維処理剤として従来から知られている。これらの平滑剤は繊維表面に固着され、耐洗濯性を有するものが好ましい。繊維に対する平滑剤の固着量は、０．０５〜５質量％が好ましく、さらに好ましくは０．１〜３質量％、より好ましくは０．３〜２質量％である。
【００１４】
中綿は繊維断面の外周囲形状が丸状の繊維同士がバインダーや融着繊維などによって結合しておらず、繊維の塊がシート状に成型されていない状態であり、この状態を「開繊」又は「オープンファイバー構造」と呼ぶ。バインダーで結合する場合、通常は有機溶剤を含むバインダーを繊維表面に塗布し、繊維同士をバインダーで化学的に結合する。融着繊維で結合する場合は、熱により融着繊維を融解し、その状態で繊維同士が接した部位が冷却した際に結合する。本発明の中綿はバインダーも融着繊維も含まない開繊綿である。
【００１５】
本発明の中綿を構成する単繊維は不規則繊維径があるのが好ましい。不規則繊維径があると繊維間の摩擦が低くなる。繊維間の接触が点接触に近くなるからである。このような不規則繊維径の繊維は、溶融紡糸や延伸の際に引き取り速度を変えたり、引き取り速度を乱すことにより得られる。
【００１６】
繊維の不規則繊維径による摩擦低下と、表面の平滑剤による滑り性向上の相乗的効果により、洗濯を繰り返しても中綿が偏ることも、へたることもなく、洗濯時の水抜けも良好で乾き易い衣料となる。これは、洗濯を繰り返すことを前提とするスポーツ衣料に好適である。また、汗、雨、雪等で濡れても膨らんだ状態で着用できるので、体温で乾き易く、身体の冷えを防止できる。さらに、繊維はへたりにくいことから、単繊維間に空気を含み、温かさを保持できる。構成繊維の不規則繊維径は、繊維側面を観察したときの直径の最大と最小の差が２〜２０μｍであるのが好ましく、さらに好ましくは３〜１８μｍ、より好ましくは３〜１５μｍである。不規則繊維径は繊維をデジタルマイクロスコープ観察し、繊維直径を測ったデータで示す。本発明の中綿において不規則繊維径である繊維が一部でも入っていればよく、好ましくは１０質量％以上入れる。
【００１７】
キルトステッチで囲まれた面積は３〜８００ｍ2が好ましく、さらに好ましくは４〜６００ｍ2である。この範囲であれば耐洗濯性をさらに良好にすることができる。面積が３ｃｍ2以上であれば、キルトによって嵩高がつぶれる事もなく、製品として満足できる膨らみ感を得る事ができる。中綿は、単位面積当たりの充填量が５０〜５００ｇ／ｍ2であるのが好ましく、さらに好ましくは８０〜４００ｇ／ｍ2である。５００ｇ／ｍ2を超えて充填した場合、製品として、重く感じ、キルト内で中綿の動きが制限されるため、着心地が悪くなる。５０ｇ／ｍ2未満の場合、洗濯によって中綿が偏り、外観変化が発生する。
【００１８】
繊維断面の外周囲形状が丸状の繊維綿は、繊度が１．１〜５．５decitexが好ましく、さらに好ましくは１．５〜５．０decitexである。繊維長は１０〜１００ｍｍが好ましく、さらに好ましくは１５〜８０ｍｍである。中空率は１０〜５０％が好ましく、さらに好ましくは１５〜４０％である。前記の範囲であれば、中綿として温かさや嵩高性等の基本的性質が高い。
【００１９】
繊維断面の外周囲形状が丸状の繊維綿のクリンプ数は、２〜９数／２.５ｃｍが好ましく、さらに好ましくは３〜８数／２.５ｃｍである。前記の範囲であれば、中綿として温かさや嵩高性等の基本的性質が高く、へたりにくい。クリンプ変化率が２５％以下であれば、洗濯による嵩高性の低下や偏りが少なく、保温性を維持する事ができる。
【００２０】
本発明は側地内に中綿を充填した後、キルトステッチを入れて、前記中綿の一部を側地に固定している。これにより中綿の動きを止めることができ、耐洗濯性を向上できる。側地内に不織布を配置させ、中綿を充填した場合、中綿が不織布と触れあう摩擦抵抗が側地と比べ大きくなり、洗濯による偏りを防ぐ事ができる。不織布は４０ｇ／ｍ2以下である事が好ましい。その重量を超えると、製品が硬く、ハリコシがでるため、着用者が動きにくくなるためである。不織布の組成、成型方法、樹脂の有無、樹脂の種類は問わない。
【００２１】
以下図面を用いて説明する。図１は本発明の一実施例における衣料の模式的正面図である。この衣料１はフード付きジャンパーの例であり、キルトステッチ２ａ，２ｂが複数本入っている。
【００２２】
図２Ａは同衣料の側地織物の模式的平面図、図２Ｂ−Ｃは同織物を構成する繊維糸間の空隙を説明する図面である。図２Ａに示すように、側地織物３は経糸４ａ，４ｂ・・・と緯糸５ａ，５ｂ・・・で構成され、経糸と緯糸の間に空隙６が形成される。図２Ｂに示すように、この空隙６の長さＬ１，Ｌ２はそれぞれ１１０μｍ以下である必要があり、どちらかが１１０μｍを超えると、中綿繊維７が側地織物３から吹き出すようになる。また、図２Ｃに示すように、この空隙６の面積は６５００μｍ2以下である必要があり、この面積を超えると、中綿繊維７が側地織物３から同様に吹き出すようになる。以上をまとめると、次の数式のようになる。
（数１）Ｌ１≦１１０μｍ，かつＬ２≦１１０μｍ
（数２）Ｌ１×Ｌ２≦６５００μｍ2
【実施例】
【００２３】
以下実施例を用いてさらに具体的に説明する。なお、本発明は下記の実施例に限定して解釈されるものではない。
【００２４】
＜中綿の吹き出し試験＞
当業界で一般的に行われているバイリーン法に従って測定した。側地織物をタテ７０ｃｍ、ヨコ８０ｃｍの大きさに縫製し、中綿を充填し、キルティングも入れて座布団型の中綿構造体サンプルを作成し、前記サンプルを２つ折りして袋状に縫製し、スーパーボール４個を入れて口を閉じた。試験機はＩ．Ｃ．Ｉビリングテスト機を使用し、１箱にサンプル８袋入れ、室温（２５℃）で５時間（18000回転）運転して取り出し、綿抜け状態を目視観察した。スーパーボールは直径３ｃｍのものを使用した。評価は中綿の吹き出しの有無の目視観察と、級判定とした。級判定は１〜５級とし、４級以上を合格とした。
＜織物の通気度＞
ＪＩＳ  Ｌ−１０９６に規定されるフラジール法で測定した。
＜洗濯偏り率＞
試料をＪＩＳ  Ｌ０２１７  １０３法に従い、洗濯を行い、脱水直後の試料の綿の偏りを確認した。計測箇所は試料内で最も偏りが大きいキルトとした。洗濯偏り率は下記の式により算出した。
洗濯偏り率（％）＝Ａ／Ｂ×１００
Ａ：脱水直後のキルト内の綿が偏り、厚みが著しく薄い箇所の面積
Ｂ：Ａで計測したキルトの面積
＜脱水率評価＞
洗濯前に試料の重量を計測し、そのときの重量をＣとした。脱水直後の試料の綿の偏りを確認し、その時の重量をＤとする。脱水率評価は下記の式により算出した。
脱水率（％）＝Ｄ／Ｃ×１００
＜保温性評価＞
ＫＥＳ（精密迅速物性測定装置サーモラボＩＩ）保温性評価（ΔＴ＝２０℃）によって評価した。
【００２５】
（実施例１）
＜側地＞
経（タテ）糸として、ポリエチレンテレフタレート(PET)マルチフィラメント糸（総繊度：５０decitex,繊維本数：４８本）、緯（ヨコ）糸として、ポリエチレンテレフタレート(PET)マルチフィラメント糸（総繊度：７５decitex,繊維本数：７２本）を使用し、タテ糸密度１１８本／インチ、ヨコ糸密度８７本／インチの平織組織の織物を表地、裏地の側地とした。単位面積当たりの質量（目付）は５８ｇ／ｍ2であった。通気度及び空隙サイズは表２にまとめて示す。
＜中綿＞
ポリエチレンテレフタレートからなる中空短繊維綿（平均繊度3.3decitex、繊維長３８ｍｍ、丸断面、中空率２０％、クリンプ数５山／２５．４ｍｍ）を中綿とした。この中綿は開繊されており、表面にはポリオルガノシロキサン系のシリコーン化合物とポリオキシエチレンアルキルエーテルを含む繊維処理剤（平滑剤）が１質量％付与され、固着されている。この中綿は特開2016-130385号公報に開示されている中綿と同一である。この繊維の観察写真は図３に示し、不規則繊維径は表１に示すとおりである。図３は（株）キーエンス製、デジタルマイクロスコープ使用、倍率５００倍）の観察写真である。
【００２６】
【表１】
2018104855.tif 000003
【００２７】
表１に示す繊維Ａ−Ｃを含む中綿を使用し、前記の側地を表地、裏地に使用し、表２に示すキルト面積になるようにステッチを入れた。結果もあわせて表２に示す。
【００２８】
（比較例１〜３）
側地として表２に示す以外は実施例１と同様に実験した。条件及び結果はまとめて表２に示す。
【００２９】
【表２】
2018104855.tif 000004
【００３０】
表２から明らかなとおり、実施例１の中綿構造体は中綿の吹き出しがなく、着用時の通気性が良好でムレ感もなく、洗濯時の水抜けも良好で乾き易い中綿構造体であることが確認できた。これに対して比較例１及び比較例３の中綿構造体は、通気度が高く、中綿の吹き出しが認められ、吹き出し試験も合格にはならなかった。また、比較例２はシレ―加工をしたことにより、通気度が低くなり、湿気がこもりムレ感も高くて着心地は悪かった。
【産業上の利用可能性】
【００３１】
本発明の衣料は、登山、スキー、ランニング、ウォーキング、サイクリング、登山、テニス等のスポーツで着用する中入れ綿衣料に好適であるほか、作業着や一般の防寒着にも好適である。
【符号の説明】
【００３２】
１  衣料
２ａ，２ｂ  キルトステッチ
３  側地織物
４ａ，４ｂ  経糸
５ａ，５ｂ  緯糸
６  空隙
７  中綿繊維
【図１】
2018104855.tif 000005
【図２】
2018104855.tif 000006
【図３】
2018104855.tif 000007
【図４】
2018104855.tif 000008
【図５】
2018104855.tif 000009
【図６】
2018104855.tif 000010
【図７】
2018104855.tif 000011